(57)【要約】【課題】  この発明は、複数の部材を突合せて突合部を溶接した場合における当該溶接部の強度を向上させる突合せ溶接部構造に関する。【解決手段】板の突合せ溶接部の構造であって、一対の被溶接部材の突合せ部近傍の一方の面が板厚方向に窪んだ凹み面となり、反対側の面が板厚方向に突出した突出面となっており、前記凹み面にのみ溶接部を設けたことを特徴とする。  凹み面や突出面は、被溶接部材に対して相対的なものでよく円形状の場合は平坦面としてもよい。【選択図】  図１
2009000740.tif 000002
【特許請求の範囲】
【請求項１】
一対の被溶接部材の突合せ部近傍の一方の面が板厚方向に窪んだ凹み面となり、反対側の面が板厚方向に突出した突出面となっており、
前記凹み面にのみ溶接部を設けたことを特徴とする突合せ溶接部構造。
【請求項２】
溝形断面を有し、長手中央部がそれぞれのウエブ面側に膨らんだ上下の側板と中央の膨らみ部の前後にそれぞれ配置されるリング状の補強板と半球殻状のカバーから構成される板金溶接組立構造の車軸ケースにおいて、
前記上下の側板の突合せ部近傍の一方の面が板厚方向に窪んだ凹み面となり、反対側の面が板厚方向に突出した突出面となっており、前記凹み面にのみ溶接部を設けたことを特徴とする突合せ溶接部構造。
【請求項３】
溝形断面を有し、長手中央部がそれぞれのウエブ面側に膨らんだ上下の側板と中央の膨らみ部の前後にそれぞれ配置されるリング状の補強板と半球殻状のカバーから構成される板金溶接組立構造の車軸ケースにおいて、
前記上下の側板の溝形断面が略半円形状からなると共に、突合せ部近傍の一方の面が板厚方向に窪んだ平坦面となり、反対側の面が板厚方向に突出した平坦面となっており、前記窪んだ平坦面にのみ溶接部を設けたことを特徴とする突合せ溶接部構造。
【発明の詳細な説明】
【技術分野】
【０００１】
この発明は、複数の部材を突合せて突合部を溶接した場合における当該溶接部の強度を向上させる突合せ溶接部構造およびこれを用いた車軸ケースの突合せ溶接部構造に関する。
【背景技術】
【０００２】
従来の溶接方法として、図１２に示すように、２枚の板材３１，３２を、突合せた後に一方の表面のみ溶接を行うと、裏面表面には通常未溶着部が残り、溶接部３６を挟んで板の両側から引張り荷重や曲げモーメントが作用すると溶接部３６の裏側の未溶接ルート部３７には大きな応力集中が発生し、亀裂発生の原困となることが知られている。
この未溶着部を減らすために、裏金を当てて溶接電流や電圧の高い条件で溶接し、溶込み深さを増加したり、板の両側から溶接することが一般的に実施されている。
このうち、裏金を当てる方法については裏金の溶着を防止するために消耗品である裏金に比較的高価な銅合金を使用したり、裏金用の冷却装置を設置したりしているが、設備費やランニングコストが上昇し、板の両側から溶接する場合にも、溶接時間や溶接の加工費が増加する。
そこで、本出願人は特開平１１−３３７７１号に係る溶接部の強化方法、溶接部の強化装置及び強化溶接部品の発明を提案しており、図１３ないし図１４に示すように突合せ溶接部の強化法として突含せ溶接部の余盛ビードをロールで圧延し、余盛ビードを平らに潰すとともに、未溶着部であるルート部３７を裏側に変形・移動させ、ルート部３７の未溶接の隙間を実質的に浅くすることで、同部の応力集中を緩和して、耐久性を向上させている。
しかし、図３に示すような板金溶接組立構造の車軸ケース１０では、上下の側板１２、１３の両端部を相互に突合わせて溶接し、閉断面構造としている。
閉断面の車軸ケースに上記の方法を適用する場合には、突合せ溶接部の裏側に圧延力を支えるバックアップロールを配置することが難しく、ビード部が冷えて硬くなってから圧延しても、ビードが潰れずに、断面形状が変形するだけとなる。
ここのような側板１２、１３同士の溶接に当っては、通常、外側のみが溶接されるため、裏側の側板端面の合わせ部には未溶着部（ルート部）が残り、車軸ケースに曲げモーメントやねじりトルクが作用すると大きな応力集中が発生し、きれつの発生原因となる。
【特許文献１】特開平１１−３３７７１号  図１、図３、図８参照
【発明の開示】
【発明が解決しようとする課題】
【０００３】
この発明は上記実情に鑑みてなされたもので、その主たる課題は、簡単な構造で突合せ溶接部の強度向上を図ることができる突合せ溶接部構造およびこれを用いて廉価に施工することができる車軸ケース構造を提供することにある。
【課題を解決するための手段】
【０００４】
上記課題を解決するために、請求項１の発明では、
一対の被溶接部材の突合せ部近傍の一方の面が板厚方向に窪んだ凹み面となり、反対側の面が板厚方向に突出した突出面となっており、
前記凹み面にのみ溶接部を設けたことを特徴とする。
また、請求項２の発明では、
溝形断面を有し、長手中央部がそれぞれのウエブ面側に膨らんだ上下の側板と中央の膨らみ部の前後にそれぞれ配置されるリング状の補強板と半球殻状のカバーから構成される板金溶接組立構造の車軸ケースにおいて、
前記上下の側板の突合せ部近傍の一方の面が板厚方向に窪んだ凹み面となり、反対側の面が板厚方向に突出した突出面となっており、前記凹み面にのみ溶接部を設けたことを特徴とする。
請求項３の発明では、
溝形断面を有し、長手中央部がそれぞれのウエブ面側に膨らんだ上下の側板と中央の膨らみ部の前後にそれぞれ配置されるリング状の補強板と半球殻状のカバーから構成される板金溶接組立構造の車軸ケースにおいて、
前記上下の側板の溝形断面が略半円形状からなると共に、突合せ部近傍の一方の面が板厚方向に窪んだ平坦面となり、反対側の面が板厚方向に突出した平坦面となっており、前記窪んだ平坦面にのみ溶接部を設けたことを特徴とする。
【発明の効果】
【０００５】
この発明は以下のような効果を奏することができる。
（１）突合せ溶接部近傍の溶接側表面を凹ませて凹み面を形成し、裏側表面を突出させて突出面を形成し、前記凹み面を溶接側の溝として溶着金属でほぼ埋めるので、溶接後の断面は裏側の突出面の残った形状となるため、実質的に溶接部の板厚が増加するだけでなく、溶接側の表面が裏側に移動するため、同じ溶接条件で溶接しても溶接溶け込み量は溶接前の表面の凹み面の深さと同じ寸法分だけ増加する。
したがって、溶接部に引張り荷重や曲げモーメントが作用した場合の溶接裏側のルート部に発生する応力集中は緩和され、溶接ルート部の耐久性が向上する。
（２）溶着金属の一部が突合せ溶接部の凹み面を埋めるために消費されるため、溶接部の余盛が低くなり、溶接ビードの両側のビード止端部の断面形状が滑らかとなるため、同部の応力集中も緩和し、溶接表面側の耐久性も向上する。
（３）上記の突合せ溶接部を板金製車軸ケースの上下側板間の突合せ溶接部に適用すれば、上記と同じ効果により、車軸ケースに曲げモーメントや捩じりトルクが作用したときの上下側板間の突合せ溶接部の耐久性も向上する。
（４）車軸ケースの直線溶接部が十分な強度を有している場合には、この突合せ溶接構造を採用することにより、車軸ケースの主要部品である上下側板の板厚減少や低強度材料の採用により車軸ケースの軽量化が図れ、また車軸ケース材料費を低減しうるので、コストパフォーマンスに優れる。
（５）更に、本発明では側板の突合せや余盛りビードが従来品に比べ低くなるため、溶接部にブラケット等の部品を取り付ける際に干渉する余盛ビードを削る必要がある場合にも削る高さや量が減少し、ビードを削る工数や時間が節減できる。
【発明を実施するための最良の形態】
【０００６】
以下に、この発明の突合せ溶接部構造の好適な実施形態について図面を参照しながら説明する。
【実施例１】
【０００７】
突合せ溶接部構造１では、図１に示すように、２つの被溶接材２、３双方の突合せ部２ａ、３ａを中央にしてその近傍の一方の面を凹ませて凹み面４とし、他方の面を突出させて突出面５とする。
これらの被溶接材２、３の凹み面４の凹み側と突出面５の突出側をそれぞれ同じ方向にして突合せ、図２に示すように凹み面４側のみを溶接する。
このとき双方の被溶接材２、３が突き合わされて形成される突合せ部２ａ、３ａを挟んでこれと平行な溝形状を溶着金属がほぼ埋めるような凹みの深さと幅にしている。
【０００８】
これにより、突合せ溶接部６の断面はあたかも凹み面４がなく、裏側の突出面５のみが残る形状となる。
すなわち、突合せ溶接部６の個所だけが被溶接材２、３の板厚が厚く（大きく）なったかのような形状を呈する。
【０００９】
さらに、溶接前には、図１に示したように溶接側の被溶接材２、３の突合せ部２ａ、３ａの表面に凹み面４が形成されているため、溶接条件を変更することなしに恰も溶け込み深さが深くなるかのような効果をもたらす（図２参照）。
これにより、裏側の未溶着のルート部７に発生する応力集中は緩和され、該ルート部７の耐久性を向上させることができる。
【００１０】
一方、溶接部６の溶着金属の一部が突合せ部近傍の凹み面４を埋めるために消費されるため、溶接の余盛６ａは凹み面を形成しない従来の余盛３６ａに比べてその突出高さが低くなる(図２および図１２参照）。
したがって、溶接部６の両側のビード止端部６ｂの断面形状も従来の図１２の止端部３６ｂに比べて滑らかとなり、ビード止端部６ｂの応力集中も低減し、耐久性が向上する。
【実施例２】
【００１１】
次に、上記の突合せ溶接部構造を図３に例示した比較的小型の車両用の板金車軸ケース１０に適用した実施例について図６及び図７に示す。
図３に一例を示す板金車軸ケース１０は、長手中央部がそれぞれのウエブ面側に膨らんだ上下一対の側板１２、１３と、半球面状のカバー１８と、リング状の補強板１９とからなっており、前記一対の側板１２、１３のアーム状に延びる両端部１２Ａ、１３Ａ、１２Ｂ、１３Ｂの溝形断面は半円形状をしており、溶接後は丸パイプ形状となる。
【００１２】
そして、図６に示すように、上下側板１２、１３の両端部の半円形状の溝形断面のうち突合せ部１２ａ、１３ａの外側表面を凹ませて凹み面１４を形成し、裏側表面を突出させて突出面１５を形成する。
この突合せ部１２ａ、１３ａの凹み面１４および突出面１５の成形は、上下の側板１２、１３のブランク加工後で断面半円形状の成形加工前に成形してもよく、または断面半円形状の成形加工後にカム等を用いて凹み面１４および突出面１５を同時に成形してもよい。
【００１３】
その後、図７に示すように、突合せ部１２ａ、１３ａの上下の側板１２、１３によって形成される溝形状に延びる凹み面１４を埋めるように突合せ溶接を行うと、溶接部１６の裏側のルート部１７は図５に示した従来構造に比べて点線で示す側板１２、１３の裏側（内側）に移動したような状態となり、溶接部１６の溶け込みが一層深くなる。
【００１４】
そのため、本実施例の車軸ケース１０の直線状に形成される溶接部１６は、従来構造と比べて車軸ケース１０に曲げモーメントや捩りトルクが作用した場合に、ルート部１７に発生する応力集中が緩和され、ルート部１７の耐久性が向上する。
【実施例３】
【００１５】
上記実施例１及び２では、突合せ溶接部６、１６の近傍の被溶接材２、３及び１２、１３の表面を突合せ面に対して垂直に維持したまま凹み面４、１４や突出面５、１５を形成したが、この発明では、図８に示すように被溶接材２２、２３の突合せ部２２ａ、２３ａ近傍を傾斜させて凹み面２４とし、裏側も同様に傾斜させて突出させ突出面２５とし、凹み面２４を埋めるように突合せ溶接を行う。
【００１６】
この場合も、溶接部２６の裏側のルート部２７は従来構造に比べて被溶接材２２、２３の裏側に移動したような状態となり、溶接部２６の溶け込みが一層深くなる。
この実施例３の突合せ溶接部構造２１のその他の構成は前記実施例と同様であるのでその説明を省略する。
【実施例４】
【００１７】
また、図９に示す実施例４の突合せ溶接部構造３１では、被溶接材３２、３３の突き合わせ側を完全に裏側に直角に折り曲げて、凹み側を凹み面３４とし、突出側を突出面３５とし、前記凹み面３４を埋めるように突合せ溶接を行う。
【００１８】
この場合も、溶接部３６の裏側のルート部３７は従来構造に比べて被溶接材３２、３３の裏側に移動したような状態となり、溶接部３６の溶け込みが一層深くなる。
この実施例４の突合せ溶接部構造３１のその他の構成は前記実施例と同様であるのでその説明を省略する。
【００１９】
また、実施例２の車軸ケースの例では図６、図７に示すように、上下側板１２、１３の両端部の断面形状がそれぞれ略半円であり、上下の側板１２、１３を突合せ溶接することにより略円筒状となる場合を説明したが、側板１２、１３の断面は必ずしも半円形状に限定されるものではなく、図示しないが、上下の側板の溝形断面がそれぞれ凹形状をしており、上下側板をお互いに突合せ溶接することにより角筒を形成するものであってもよい。
【実施例５】
【００２０】
これらの車軸ケースのうち、特に上下の側板１２、１３の断面形状がそれぞれ半円形状であり、上下の側板１２、１３をお互いに突合せ溶接したものが円筒形状を形成する場合に限っては、図１０及び図１１に示すように、該側板１２、１３の突合せ溶接部近傍を突合せ面に垂直な平面に成形し、上下の側板１２、１３を突合せることにより、突合せ部１２ａ、１３ａに溝ではなく平坦な面１４’、１５’を形成しても良い。
【００２１】
この方法でも、被溶接材の側板１２、１３は、点線で示す従来のものに比べて突合せ部近傍が板の裏側に移動したことになるので、突合せ溶接後の溶接ルート部１７が板の裏側に移動したことになり、溶接部１６の溶け込みが増加したのと同じ効果を奏しルート部１７の応力集中が緩和され、ルート部１７の耐久性が向上する。
【００２２】
この方法では上下の側板１２、１３の断面のうち突合せ部１２ａ、１３ａの幅が突合せ部以外の幅に比べて小さくならないので突合せ溶接部１６近傍の形状を事前に成形したり、半円形状に成形後に突合せ溶接部１６近傍の平坦形状をカム等を使って成形する必要がなく、従来の型構造やプレス工程での成形が可能となり、側板を成形するためのコストの増加が不要となる。
【００２３】
但し、この方法では突合せ部の平坦面間の幅ｗが、半円部の直径ｄに対して板厚ｔの２０％から５０％の範囲で小さくすることが望ましい。
同一条件で突合せ溶接をしたときの溶接部１６の底部（ルート部１７）は平坦部の幅ｗが小さくなるほど板の裏側に移動する。
【００２４】
したがって、平坦部１４’、１５’の幅ｗが半円部の直径ｄに対して板厚ｔの２０％小さくなれば溶接部のルート部１７は板厚ｔの１０％だけ板の裏側に移動することになるため、平坦部のない従来品を１０％深い溶け込みで溶接した場合と同じ位置となり、ルート部１７の応力集中も緩和され、耐久性が向上する。
【００２５】
一方、平坦面１４’、１５’間の幅ｗが小さすぎると、平坦面１４’、１５’の大きさが増加し、断面内の応力線が平坦面に沿った形になるため、溶け込みを深くするのと同じ効果はなくなり、逆に前後方向の曲げモーメントに対する断面係数やねじりトルクに対する極断面係数を減少させ、応力を増加させる効果のほうが強くなるので、ｗとｄの差は板厚の５０％以下が望ましい。
その他、要するにこの発明の要旨を変更しない範囲で種々設計変更しうること勿論である。
【図面の簡単な説明】
【００２６】
【図１】実施例１の被溶接部材を突合せた状態の断面図である。
【図２】実施例１の突合せ溶接構造を示す断面図である。
【図３】板金製車軸ケースの分解斜視図である。
【図４】従来の車軸ケースの上下の側板を突合せた溶接前の状態の断面図である。
【図５】従来の車軸ケースの上下の側板を直線状に溶接した後の状態の断面図である。
【図６】実施例２の車軸ケースに突合せ溶接構造を用いた場合の溶接前の状態を示す断面図である。
【図７】実施例２の溶接後の状態を示す断面図である。
【図８】実施例３の突合せ溶接構造を示す断面図である。
【図９】実施例４の突合せ溶接構造を示す断面図である。
【図１０】実施例５の車軸ケースに突合せ溶接構造を用いた場合の溶接前の状態を示す断面図である。
【図１１】実施例５の溶接後の状態を示す断面図である。
【図１２】従来の突合せ溶接構造を示す要部断面図である。
【図１３】突合せ溶接ビードの圧延装置を模式的に示す斜視図である。
【図１４】圧延による突合せ溶接部の断面変化を説明する図であって、（ａ）は圧延前、（ｂ）は圧延後である。
【符号の説明】
【００２７】
１    突合せ溶接部構造
２、３  被溶接材
２ａ、３ａ突合せ部
４、１４、２４  凹み面
５、１５、２５  突出面
６、１６，２６、３６  突合せ溶接部
６ａ、１６ａ  余盛
６ｂ、１６ｂ  ビード止端部
７、１７、２７、３７ルート部
１０    車軸ケース
１２、１３  側板
１４、２４  凹み面
１５、２５  突出面
１４’、１５’平坦面
１６、２６、３６突合せ溶接部
１６ａ  余盛
１６ｂ  ビード止端部
１７、２７、３７  ルート部
１８    カバー
１９    補強板
２２、２３、３２、３３  被溶接材
【図１】
2009000740.tif 000003
【図２】
2009000740.tif 000004
【図３】
2009000740.tif 000005
【図４】
2009000740.tif 000006
【図５】
2009000740.tif 000007
【図６】
2009000740.tif 000008
【図７】
2009000740.tif 000009
【図８】
2009000740.tif 000010
【図９】
2009000740.tif 000011
【図１０】
2009000740.tif 000012
【図１１】
2009000740.tif 000013
【図１２】
2009000740.tif 000014
【図１３】
2009000740.tif 000015
【図１４】
2009000740.tif 000016